(57)【要約】【課題】ホットスポット現象などで温度変化があった場合でも、充填材用樹脂の白濁を抑制でき、かつ、接着性及び透明性に優れた太陽電池モジュール用充填材シートおよびそれを用いた太陽電池モジュールを提供する。【解決手段】中間層用透明樹脂と前記中間層用透明樹脂中に分散された核剤とを含有する中間層１と、中間層１を挟持し、接着層用透明樹脂としてシラン変性透明樹脂を含有する接着層２と、を有する太陽電池モジュール用充填材シートおよびそれを用いた太陽電池モジュール１１である。【選択図】図１
2010093119.tif 000002
【特許請求の範囲】
【請求項１】
中間層用透明樹脂と前記中間層用透明樹脂中に分散された核剤とを含有する中間層と、前記中間層を挟持し、接着層用透明樹脂としてシラン変性透明樹脂を含有する接着層と、を有することを特徴とする太陽電池モジュール用充填材シート。
【請求項２】
前記中間層用透明樹脂が、シラン変性透明樹脂および／または非シラン変性透明樹脂である請求項１記載の太陽電池モジュール用充填材シート。
【請求項３】
前記中間層が、前記核剤を０．００５質量％〜３質量％含有する請求項１または２記載の太陽電池モジュール用充填材シート。
【請求項４】
前記核剤が、ソルビトール系核剤である請求項１〜３のうちいずれか一項記載の太陽電池モジュール用充填材シート。
【請求項５】
前記中間層用透明樹脂と、前記接着層用透明樹脂とが、同種の樹脂である請求項１〜４のうちいずれか一項記載の太陽電池モジュール用充填材シート。
【請求項６】
前記シラン変性透明樹脂が、エチレン性不飽和シラン化合物と重合用樹脂とを共重合してなるシラン変性共重合体であって、前記重合用樹脂が、ポリエチレンである請求項１〜５のうちいずれか一項記載の太陽電池モジュール用充填材シート。
【請求項７】
裏面保護シートと、
前記裏面保護シート上に形成された裏面充填材シートと、
前記裏面充填材シート上に形成された太陽電池素子と、
前記太陽電池素子上に形成された前面充填材シートと、
前記前面充填材シート上に形成された透明前面基板と、を有し、
前記前面充填材シートおよび前記裏面充填材シートのうち少なくとも１つが、請求項１〜６のうちいずれか一項記載の太陽電池モジュール用充填材シートであることを特徴とする太陽電池モジュール。
【請求項８】
前記前面充填材シートが、請求項１〜６のうちいずれか一項記載の太陽電池モジュール用充填材シートである請求項７記載の太陽電池モジュール。
【請求項９】
前記前面充填材シートおよび前記裏面充填材シートが、請求項１〜６のうちいずれか一項記載の太陽電池モジュール用充填材シートである請求項７記載の太陽電池モジュール。
【発明の詳細な説明】
【技術分野】
【０００１】
本発明は、太陽電池モジュール用充填材シートおよびそれを用いた太陽電池モジュールに関し、詳しくは、ホットスポット現象などで温度変化があった場合でも、充填材用樹脂の白濁を抑制でき、かつ、接着性及び透明性に優れた太陽電池モジュール用充填材シートおよびそれを用いた太陽電池モジュールに関する。
【背景技術】
【０００２】
近年、環境問題に対する意識の高まりから、クリーンなエネルギー源としての太陽電池が注目されている。太陽電池素子は、単結晶シリコン基板や多結晶シリコン基板を用いて作製することが多いため太陽電池素子は物理的衝撃に弱く、また、屋外に太陽電池を取り付けた場合に雨などからこれを保護する必要がある。さらに、太陽電池素子１枚では発生する電気出力が小さいため、複数の太陽電池素子を直並列に接続して、実用的な電気出力が取り出せるようにする必要がある。このため、複数の太陽電池素子を接続し透明基板および充填材で封入して太陽電池モジュールを作製することが、通常、行われている。一般に、太陽電池モジュールは、透明前面基板、充填材、太陽電池素子、充填材および裏面保護シート等を順次積層し、これらを真空吸引して加熱圧着するラミネーション法等を利用して製造される。
【０００３】
現在、充填材としては、その加工性、施工性、製造コスト、その他の観点から、厚さ１００μｍ〜１５００μｍのエチレン−酢酸ビニル共重合体樹脂（ＥＶＡ）が、最も一般的なものとして使用されている。しかしながら、エチレン−酢酸ビニル共重合体樹脂からなる充填材は、太陽電池素子との接着強度が必ずしも十分ではなく、長時間使用により剥離を生じる等の問題があった。そこで、充填材に接着性を付与する方法として、樹脂にシラン化合物を重合させる方法が提案されている（例えば、特許文献１、特許文献２参照）。
【０００４】
一方、屋外に設置された太陽電池モジュールでは、発電中の太陽電池モジュールの複数の太陽電池素子のうち、ある１つの太陽電池素子が何かの影になって発電が不十分になった場合、この太陽電池素子は抵抗となる。このとき、この太陽電池素子の両電極にはその抵抗値と流れる電流との積の電位差が発生する。すなわち、太陽電池素子に逆方向のバイアス電圧がかかることとなり、この太陽電池素子は発熱するようになる。このような現象はホットスポットと呼ばれている。
【０００５】
そして、ホットスポット現象が発生して太陽電池素子の温度が上昇すると、これに伴い充填材の温度も上昇する。外気温が下がると太陽電池モジュールの温度、すなわち、太陽電池素子や充填材の温度が下降するが、外気温は徐々に下がるため、ホットスポット現象の発生により温度が上昇した充填材は徐々に冷却される、すなわち、徐冷される。充填材として上述した樹脂にシラン化合物を重合させた重合体樹脂を用いた場合には、徐冷されると充填材中で結晶が成長し、充填材の一部が白濁して、外観が著しく損なわれる。
【０００６】
ホットスポット現象が発生したときの太陽電池モジュールの温度上昇を抑制する方法としては、例えば、太陽電池モジュールの裏面側に表面が凹凸状の熱放射率の高いフィルムを設けることや太陽電池モジュールの周囲に配設されるモジュール枠に通風口を設けることが提案されている（例えば、特許文献３参照）。また、裏面側充填材にアルミナやジルコニアなどの熱伝導率を大きくする粒子を含有させることで、ホットスポット現象が発生したときでも太陽電池モジュール内部の熱伝導率を向上させて太陽電池素子の温度上昇を抑制する方法が提案されている（例えば、特許文献４参照）。太陽電池モジュールや太陽電池素子の温度上昇を抑えることができれば、結果的に充填材の温度上昇も抑えられるので、充填材の白濁を抑制することが可能であると考えられる。
【０００７】
しかしながら、上記特許文献３および４においては、ホットスポット現象の発生に伴う充填材の白濁を防止することについては述べられておらず、十分でなかった。そこで、ホットスポット現象の発生に伴う充填材の白濁を防止することを目的として、充填材用樹脂中に核剤を分散させた太陽電池モジュール用充填材が、提案されている（特許文献５）。
【０００８】
また、太陽電池モジュールでは、発電効率を上げるために、太陽電池素子の上に位置する透明前面基板及び充填材に対して透明性が求められる。さらに、太陽電池モジュールとしての意匠性を高めるため、太陽電池素子自体の色味を損なうことなく、表現するためにも、太陽電池素子の上に位置する透明前面基板及び充填材に対して透明性が求められている。
【特許文献１】特公昭６２−１４１１１号公報
【特許文献２】特開２００４−２１４６４１号公報
【特許文献３】特開平６−１８１３３３号公報
【特許文献４】特開２００４−３２７６３０号公報
【特許文献５】特開２００６−２４５５０３号公報
【発明の開示】
【発明が解決しようとする課題】
【０００９】
しかしながら、従来の充填材としては上述したように、エチレン−酢酸ビニル共重合体樹脂が中心であり、接着性のよい、樹脂にシラン化合物を重合させた共重合体樹脂を用いた充填材の透明性改善についての提案はあまり行われていないのが現状である。また、特許文献５においては、ホットスポット現象の発生に伴う充填材の白濁を防止することは十分であるものの、今日、より優れた接着性および透明性が求められている。
【００１０】
そこで、本発明の目的は、ホットスポット現象などで温度変化があった場合でも、充填材用樹脂の白濁を抑制でき、かつ、接着性及び透明性に優れた太陽電池モジュール用充填材シートおよびそれを用いた太陽電池モジュールを提供することにある。
【課題を解決するための手段】
【００１１】
本発明者らは、上記課題を解決するために鋭意検討した結果、中間層用透明樹脂と中間層用透明樹脂中に分散された核剤とを含有する中間層と、中間層を挟持する接着層とを有する太陽電池モジュール用充填材シートとすることで、上記課題を解決し得ることを見出して、本発明を完成するに至った。
【００１２】
すなわち、本発明の太陽電池モジュール用充填材シートは、中間層用透明樹脂と前記中間層用透明樹脂中に分散された核剤とを含有する中間層と、前記中間層を挟持し、接着層用透明樹脂としてシラン変性透明樹脂を含有する接着層と、を有することを特徴とするものである。
【００１３】
また、本発明の太陽電池モジュールは、裏面保護シートと、前記裏面保護シート上に形成された裏面充填材シートと、前記裏面充填材シート上に形成された太陽電池素子と、前記太陽電池素子上に形成された前面充填材シートと、前記前面充填材シート上に形成された透明前面基板と、を有し、前記前面充填材シートおよび前記裏面充填材シートのうち少なくとも１つが、前記太陽電池モジュール用充填材シートであることを特徴とするものである。
【発明の効果】
【００１４】
本発明によると、ホットスポット現象などで温度変化があった場合でも、充填材用樹脂の白濁を抑制でき、かつ、接着性および透明性に優れた太陽電池モジュール用充填材シートおよびそれを用いた太陽電池モジュールを提供することができる。
【発明を実施するための最良の形態】
【００１５】
以下、本発明の太陽電池モジュール用充填材シートおよび太陽電池モジュールについて詳細に説明する。
【００１６】
図１は、本発明の太陽電池モジュール用充填材シートの一例を示す概略図である。図１に例示するように、本発明の太陽電池モジュール用充填材シート３は、中間層用透明樹脂と中間層用透明樹脂中に分散された核剤とを含有する中間層１と、上記中間層１を挟持し、接着層用透明樹脂を有する接着層２とを有するものである。
【００１７】
本発明によれば、中間層用透明樹脂および核剤を含有する中間層１と、上記中間層１を狭持し、接着層用透明樹脂を含有する接着層２とを有し、かつ、上記接着層用透明樹脂がシラン変性透明樹脂であることにより、太陽電池モジュール用充填材シート３を、透明性および接着性に優れたものとすることができる。そのため、太陽電池モジュールに用いた場合には、上記太陽電池モジュールを構成する裏面保護シート、太陽電池素子、および透明電極基板と十分な密着強度で積層することができ、また、太陽電池素子にまで光を効率的に透過することができるため、優れた光電変換効率を有する太陽電池モジュールとすることができる。さらに、上記接着層２に上記核剤が含まれていないため、上記接着層２に含まれる接着層用透過樹脂が有するアルコキシシリル基が加水分解し、さらに縮合しシロキサン基となることを抑制することができ、優れた接着性を長期間維持することができる。
【００１８】
本発明に用いられる中間層１は、中間層用透明樹脂および核剤を含有するものであり、太陽電池モジュールに用いた際に、透明電極基板を透過した光が効率的に太陽電池素子に到達できるものであれば特に限定されるものではない。
【００１９】
本発明に用いられる中間層１に含まれる中間層用透明樹脂は、後述する核剤と反応することなく、かつ、後述する接着層２と十分な強度で接着することができる透明樹脂であれば、特に限定されるものではない。
【００２０】
また、本発明においては、上記中間層用透明樹脂として、アルコキシシリル基を含まない透明樹脂である非シラン変性透明樹脂を用いることも、また適宜シラン変性透明樹脂を用いることも可能であり、さらに非シラン変性透明樹脂とシラン変性透明樹脂の両方を用いることも可能である。かかるシラン変性透明樹脂としては、後述する接着層用透明樹脂に使用できる樹脂を用いることができる。
【００２１】
さらに、本発明においては、上記中間層用透明樹脂と、後述する接着層用透明樹脂とが、同種の樹脂であることが好ましい。これにより、本発明の太陽電池モジュール用充填材シート３を低コストで生産することができ、また、上記中間層１と、上記接着層２との接着性を優れたものとすることができる。ここで、上記中間層用透明樹脂と、上記接着層用透明樹脂とが、同種の樹脂であることとは、上記中間層用透明樹脂、および上記接着層用透明樹脂が同一の種類のモノマーを重合させた主鎖を有する樹脂であることをいい、分子量、密度、架橋の有無等の同一まで要求するものではない。
【００２２】
上記非シラン変性透明樹脂としては、例えば、エチレン、プロピレン、１−ブテン、イソブチレン、１−ペンテン、２−メチル−１−ブテン、３−メチル−１−ブテン、１−ヘキセン、１−ヘプテン、１−オクテン、１−ノネン、および１−デセン等のα−オレフィンや、その他の不飽和モノマーのうち、１種類、または２種類以上を共重合したものを用いることができる。
【００２３】
ここで、上記不飽和モノマーとしては、例えば、酢酸ビニル、プロピオン酸ビニル等のビニルエステル；（メタ）アクリル酸メチル、（メタ）アクリル酸エチル、（メタ）アクリル酸イソプロピル、（メタ）アクリル酸イソブチル、（メタ）アクリル酸ｎ−ブチル、（メタ）アクリル酸イソオクチル、マレイン酸ジメチル等の不飽和カルボン酸エステル；（メタ）アクリル酸、フマル酸、イタコン酸、マレイン酸モノメチル、マレイン酸モノエチル、無水マレイン酸、無水イタコン酸等の不飽和カルボン酸、および不飽和カルボン酸の塩を挙げることができ、さらに、スチレン、（メタ）アクリロニトリル、ビニルアルコール等を用いてもよい。上記不飽和カルボン酸の塩としては、リチウム、ナトリウム、カリウムなどの１価金属、マグネシウム、カルシウム、亜鉛などの多価金属の塩などを挙げることができる。
【００２４】
本発明においては、特にポリエチレン、エチレン−ビニルアルコール共重合体、エチレン−不飽和カルボン酸エステル共重合体、エチレン−不飽和カルボン酸共重合体および、上記エチレン−不飽和カルボン酸共重合体をナトリウムや亜鉛などの金属の塩で分子間結合したアイオノマーを好ましく用いることができ、ポリエチレンをさらに好ましく用いることができる。これにより、加熱時に、異臭や、太陽電池モジュールを構成する電極等を腐食する熱分解物を発生することがなく、また、太陽電池モジュールを生産する際に、太陽電池素子等と共に真空ラミネーション法等により太陽電池モジュールの各構成材料を積層した後に、加熱・架橋する熱架橋工程が不要となるため、上記太陽電池モジュールを低コストで生産することができる。
【００２５】
上記ポリエチレンとしては、所望の耐光性および機械強度、透明性等を有するものであれば特に限定されるものではない。
【００２６】
本発明においては、上記非シラン変性透明樹脂の１種類のみを単独で用いてもよく、２種類以上を併用して用いてもよい。
【００２７】
また、上記非シラン変性透明樹脂の融点は、６０℃〜１３０℃であることが、好ましい。上記太陽電池モジュール用充填材シートを用いた太陽電池モジュールの製造時において、成形性に優れるからである。なお、融点の測定方法としては、プラスチックの転移温度測定方法（ＪＩＳＫ７１２１）に準拠し、示差走査熱量分析（ＤＳＣ）により行う。その際、融点ピークが２つ以上存在する場合は高い温度のほうを融点とする。
【００２８】
さらに、本発明において、上記非シラン変性透明樹脂は、１９０℃でのメルトマスフローレートが０.５ｇ／１０分〜１０ｇ／１０分であるものが好ましく、１ｇ／１０分〜８ｇ／１０分であるものがさらに好ましい。本発明の太陽電池モジュール用充填材シートの成形性等に優れるからである。
【００２９】
本発明に用いられる中間層１に含まれる核剤としては、太陽電池モジュール用充填材シートの透明性を上げるものであり、小さい結晶を多数形成する作用をなすものである。かかる核剤としては、例えば、ソルビトール系核剤、カルボン酸系核剤、有機リン酸系核剤などを挙げることができる。
【００３０】
上記ソルビトール系核剤としては、例えば、ジベンジリデンソルビトール、またはその誘導体が挙げられ、具体的には、１、３、２、４−ジ（メリルベンジリデン）ソルビトール、１、３−クロルベンジリデン−２、４−メチルベンジリデンソルビトール、１、３、２、４−ジベンジリデンソルビトール、１、３、２、４−ジ（ｐ−メチルベンジリデン）ソルビトール、１、３、２、４−ジ（ｐ−エチルベンジリデン）ソルビトール、１、３：２、４−ビス−Ｏ−ジメチルベンジリデン−Ｄ−ソルビトール等を用いることができる。
【００３１】
上記カルボン酸系核剤としては、例えば、脂肪族カルボン酸、脂肪族ジカルボン酸、芳香族カルボン酸もしくは芳香族ジカルボン酸の金属塩、またはそれらのアルキル核置換誘導体の金属塩が挙げられ、具体的には、ステアリン酸、アジピン酸もしくはセバチン酸のナトリウム塩、カルシウム塩、またはアルミニウム塩、あるいは、安息香酸のナトリウム塩またはパラ−第３ブチル−安息香酸のアルミニウム塩等を用いることができる。
【００３２】
上記有機リン酸系核剤としては、例えば、ビス（２、４、８、１０−テトラ−ｔｅｒｔ−ブチル−６−ヒドロキシ−１２Ｈ−ジベンゾ［ｄ，ｆ］［１、３、２］ジオキサフォスシン−６−オキシド）水酸化アルミニウム塩等が挙げられる。
【００３３】
また、上記核剤としては、例えば、ゼオライト、シリカ、タルク、ハイドロタルサイト等を用いることもできる。
【００３４】
さらに、これらの核剤は、単独または混合物として使用することができる。
【００３５】
上記核剤の中でも、本発明においては、ソルビトール系核剤が好適に用いられる。さらに、上記ソルビトール系核剤の中でも、１、３：２、４−ビス−Ｏ−ジメチルベンジリデン−Ｄ−ソルビトールが好ましい。
【００３６】
また、本発明において、上記核剤は、０．００５質量％〜３質量％の範囲内で含有されていることが好ましい。核剤の含有量が少なすぎると、太陽電池モジュール用充填材シートの透明性向上効果が十分に得られない場合があり、一方、核剤の含有量が多すぎると、充填材用樹脂中での分散性が悪くなったり、経済的に不利になる場合がある。さらに、核剤の含有量が多すぎると、赤外線透過率が低下し、すなわち、熱線の吸収性が低下し吸熱性が高くなる場合があり、太陽電池モジュール内部の温度が上昇しやすくなるおそれがある。
【００３７】
本発明に用いられる中間層２は、上述した中間層用透明樹脂および核剤を有するものであれば特に限定されるものではなく、シラン変性透明樹脂および他の添加剤を含むものであってもよい。上記他の添加剤としては、光安定剤、紫外線吸収剤、または、熱安定剤を挙げることができる。
【００３８】
上記光安定剤としては、上記中間層用透明樹脂中の光劣化開始の活性種を捕捉し、光酸化を防止するものである。具体的には、ヒンダードアミン系化合物、ヒンダードピペリジン系化合物、およびその他等から選択される１種類または２種類以上を組み合わせたものを使用することができる。
【００３９】
上記紫外線吸収剤としては、太陽光中の有害な紫外線を吸収して、分子内で無害な熱エネルギーへと変換し、上記中間層用透明樹脂中の光劣化開始の活性種が励起されるのを防止するものである。具体的には、ベンゾフェノン系、ベンゾトリアゾール系、サルチレート系、アクリルニトリル系、金属錯塩系、ヒンダードアミン系、および超微粒子酸化チタン（粒子径：０．０１μｍ〜０．０６μｍ）あるいは超微粒子酸化亜鉛（粒子径：０．０１μｍ〜０．０４μｍ）等の無機系等の紫外線吸収剤からなる群から選択される少なくとも１種類のものを使用することができる。
【００４０】
また、上記熱安定剤としては、トリス（２，４−ジ−ｔｅｒｔ−ブチルフェニル）フォスファイト、ビス［２，４−ビス（１，１−ジメチルエチル）−６−メチルフェニル］エチルエステル亜リン酸、テトラキス（２，４−ジ−ｔｅｒｔ−ブチルフェニル）［１，１−ビフェニル］−４,４´−ジイルビスホスフォナイト、およびビス（２，４−ジ−ｔｅｒｔ−ブチルフェニル）ペンタエリスリトールジフォスファイト等のリン系熱安定剤；８−ヒドロキシ−５，７−ジ−ｔｅｒｔ−ブチル−フラン−２−オンとｏ−キシレンとの反応生成物等のラクトン系熱安定剤を挙げることができる。また、これらを１種類または２種類以上を用いることもできる。特に、リン系熱安定剤およびラクトン系熱安定剤を併用して用いることが好ましい。
【００４１】
本発明における上記光安定剤、紫外線吸収剤、熱安定剤等の含有量としては、その粒子形状、密度等によって異なるが、太陽電池モジュール用充填材シート３中、０．０１質量％〜５質量％の範囲内が好ましい。
【００４２】
本発明に用いられる中間層１の厚みとしては、太陽電池モジュールとした際に、十分な透明性を示すことができるものであれば特に限定されるものではないが、１００μｍ〜１０００μｍの範囲内であることが好ましく、３００μｍ〜６００μｍであることがさらに好ましい。
【００４３】
本発明に用いられる接着層２は、シラン変性透明樹脂である接着層用透明樹脂を含むものであり、かつ、ソルビトール等の核剤を含まないものである。上記接着層２が上記核剤を含まないことによって、上記核剤が吸湿した水により、上記接着層２が有するアルコキシシリル基が加水分解し、さらに縮合しシロキサン基となることを抑制することができ、上記透明電極基板、太陽電池素子および裏面保護シートとの優れた接着性を長期間維持することができる。
【００４４】
本発明に用いられる接着層用透明樹脂は、シラン変性透明樹脂であり、アルコキシシリル基を含むものであれば特に限定されるものではないが、本発明においては、上記中間層用透明樹脂と、上記接着層用透明樹脂とが、同種の樹脂であることが好ましい。本発明の太陽電池モジュール用充填材シート３を低コストで生産することができ、さらに上記中間層１と、上記接着層２との接着性を優れたものとすることができる。
【００４５】
本発明において接着層用透明樹脂として用いられるシラン変性透明樹脂としては、例えば、エチレン性不飽和シラン化合物と重合用樹脂とを共重合してなるシラン変性共重合体を用いることができる。このようなシラン変性共重合体は、上記重合用樹脂またはエチレン性不飽和シラン化合物の種類や、添加量を随時変更することにより、諸物性を調整することが容易である点で好適に用いることができる。
【００４６】
また、本発明に用いられるシラン変性共重合体としては、後述するエチレン性不飽和シラン化合物と、重合用樹脂とを共重合したものであれば特に限定されるものではなく、例えば、ランダム共重合、交互共重合、ブロック共重合、およびグラフト共重合のいずれの共重合方法によって形成したものであっても好適に用いることができる。本発明においては、特に、グラフト共重合したものを用いることが好ましく、重合用樹脂を主鎖とし、エチレン性不飽和シラン化合物を側鎖としてグラフト共重合したものがさらに好ましい。接着力に寄与するアルコキシシリル基の自由度が高くなるため、上記太陽電池モジュール用充填材シート３の接着力をより強固にすることができるからである。
【００４７】
このようなシラン変性共重合体に用いられるエチレン性不飽和シラン化合物としては、例えば、ビニルトリメトキシシラン、ビニルトリエトキシシラン、ビニルトリプロポキシシラン、ビニルトリイソプロポキシシラン、ビニルトリブトキシシラン、ビニルトリペンチロキシシラン、ビニルトリフェノキシシラン、ビニルトリベンジルオキシシラン、ビニルトリメチレンジオキシシラン、ビニルトリエチレンジオキシシラン、ビニルプロピオニルオキシシラン、ビニルトリアセトキシシラン、または、ビニルトリカルボキシシランを挙げることができる。本発明においては、特に、ビニルメトキシシランを好ましく用いることができる。後述する重合用樹脂との重合反応性に優れるからである。
【００４８】
本発明に用いられるエチレン性不飽和シラン化合物は、１種類のみを単体で用いてもよく、２種類以上を用いてもよい。
【００４９】
また、上記シラン変性共重合体に用いられる重合用樹脂としては、上記エチレン性不飽和シラン化合物と重合することができるものであれば、特に限定されるものではなく、例えば、上記の中間層用透明樹脂およびそれを構成するモノマー等を用いることができる。
【００５０】
さらに、本発明においては、上記中間層用透明樹脂のなかでもポリエチレンを用いることが好ましい。これにより、上記と同様に、加熱時に、異臭や、太陽電池モジュールを構成する電極等を腐食する熱分解物を発生することがなく、また、太陽電池モジュールを生産する際に、太陽電池素子等と共に真空ラミネーション法等により太陽電池モジュールの各構成材料を積層した後に、加熱・架橋する熱架橋工程が不要となるため、上記太陽電池モジュールを低コストで生産することができる。
【００５１】
かかるポリエチレンとしては、密度が低いものを用いることが、好ましい。密度が低いポリエチレンは、一般的に、側鎖を多く含有しているため、グラフト重合に好適に用いることができるからである。より具体的には、密度が０．８５０ｇ／ｃｍ３〜０．９６０ｇ／ｃｍ３の範囲内であるものが、好ましく、特に、０.８６５ｇ／ｃｍ３〜０．９３０ｇ／ｃｍ３の範囲内であるものが、好ましい。密度が０．９６０ｇ／ｃｍ３よりも高いとグラフト重合が不十分になり、本発明の太陽電池モジュール用充填材シート３に所望の接着力を付与することができない場合があり、一方、密度が０．８５０ｇ／ｃｍ３よりも低いと、本発明の太陽電池モジュール用充填材シート３の機械強度が低いものとなる可能性があるからである。
【００５２】
なお、本発明においては、上記ポリエチレンの１種類を単体として用いてもよく、また、２種類以上を混合して用いてもよい。
【００５３】
本発明に用いられるシラン変性共重合体における、上記エチレン性不飽和シラン化合物の含有量としては、上記重合用樹脂１００質量部に対して、０．００１質量部〜４質量部の範囲内が好ましく、特に、０．０１質量部〜３質量部の範囲内であることが、好ましい。上記エチレン性不飽和シラン化合物の含有量が、０．００１質量部より少ないと、透明電極基板、太陽電池素子および裏面保護シートとの接着性が不十分になるおそれがあり、一方、上記エチレン性不飽和シラン化合物の含有量が、４質量部より多いと、接着性が変わらず、コストが高くなるおそれがある。
【００５４】
また、上記シラン変性共重合体の融点は、６０℃〜１１０℃であることが好ましい。上記太陽電池モジュール用充填材シート３を用いた太陽電池モジュールの製造時において、成形性に優れるからである。なお、融点の測定方法としては、上記と同様の方法を用いることができる。
【００５５】
上記シラン変性共重合体は、上記範囲の融点を有するものであれば特に限定されるものではないが、１９０℃でのメルトマスフローレートが０．５ｇ／１０分〜１０ｇ／１０分であるものが好ましく、１ｇ／１０分〜８ｇ／１０分であるものがさらに好ましい。本発明の太陽電池モジュール用充填材シート３の成形性を向上することができるからである。なお、メルトマスフローレートの測定としては、上記と同様の方法を用いることができる。
【００５６】
本発明に用いられるシラン変性共重合体の製造方法としては、所望量のアルコキシシリル基を有したシラン変性共重合体を得ることができるものであれば特に限定されるものではなく、例えば、上記エチレン性不飽和シラン化合物と、上記重合用樹脂とを、ラジカル重合開始剤と共に、加熱溶融混合する方法を挙げることができる。上記加熱溶融混合方法としては、所望の温度条件等で加熱溶融混合できるものであれば特に限定されるものではなく、押出機等の公知の加熱溶融混合装置を用いることができる。また、上記シラン変性共重合体の製造方法における加熱温度としては、用いるエチレン性不飽和シラン化合物等の材料によって異なるものであるが、１５０℃〜３００℃の範囲内であることが好ましく、１８０℃〜２７０℃の範囲であることが好ましい。上記シラン変性共重合体は、加熱によりシラノール基部分が架橋しゲル化しやすいためである。
【００５７】
上記ラジカル重合開始剤としては、例えば、ジイソプロピルベンゼンヒドロパーオキサイド、２，５−ジメチル−２，５−ジ（ヒドロパーオキシ）へキサン等のヒドロパーオキサイド類；ジ−ｔ−ブチルパーオキサイド、ｔ−ブチルクミルパーオキサイド、ジクミルパーオキサイド、２，５−ジメチル−２，５−ジ（ｔ−ブチルパーオキシ）ヘキサン、２，５−ジメチル−２，５−ジ（ｔ−パーオキシ）ヘキシン−３等のジアルキルパーオキサイド類；ビス−３，５，５−トリメチルヘキサノイルパーオキサイド、オクタノイルパーオキサイド、ベンゾイルパーオキサイド、ｏ−メチルベンゾイルパーオキサイド、２，４−ジクロロベンゾイルパーオキサイド等のジアシルパーオキサイド類；ｔ−ブチルパーオキシアセテート、ｔ−ブチルパーオキシ−２−エチルヘキサノエート、ｔ−ブチルパーオキシピバレート、ｔ−ブチルパーオキシオクトエート。ｔ−ブチルパーオキシイソプロピルカーボネート、ｔ−ブチルパーオキシベンゾエート、ジ−ｔ−ブチルパーオキシフタレート、２，５−ジメチル−２，５−ジ（ベンゾイルパーオキシ）ヘキサン、２，５−ジメチル−２，５−ジ（ベンゾイルパーオキシ）ヘキシン−３等のパーオキシエステル類；メチルエチルケトンパーオキサイド、シクロヘキサンノンパーオキサイド等のケトンパーオキサイド類等の有機過酸化物、または、アゾビスイソブチロニトリル、アゾビス（２，４−ジメチルバレロニトリル）等のアゾ化合物等が挙げられる。
【００５８】
上記ラジカル重合開始剤の含有量としては、上記エチレン性不飽和シラン化合物と上記重合用樹脂とを重合させることができるものであれば特に限定するものではないが、上記エチレン性不飽和シラン化合物および上記重合用樹脂の混合物中に、０．００１質量％〜０．１質量％含まれることが好ましい。０．００１質量％未満では、上記エチレン性不飽和シラン化合物と上記重合用樹脂とのラジカル重合が起こりにくい場合がある。
【００５９】
本発明に用いられる接着層２は、上記接着層用透明樹脂を含み、かつ核剤を含まないものであれば、特に限定されるものではなく、例えば、添加用樹脂や、他の添加剤を含むものであってもよい。
【００６０】
本発明に用いられる添加用樹脂としては、上記接着層用透明樹脂と均一に混合することができるものであれば特に限定されるものではないが、上記接着層用透明樹脂に用いた重合用樹脂と同一のものを用いることが好ましい。このような添加用樹脂を用いることで、低コスト化を図ることができる。
【００６１】
本発明において、上記添加用樹脂の含有量は、上記接着層用透明樹脂１００質量部に対し、０.０１質量部〜９９００質量部の範囲内が好ましく、特に、０．１質量部〜２０００質量部の範囲内が好ましい。上記添加用樹脂の含有量が０.０１質量部よりも少ないと、コストの面において不利となってしまう場合があり、一方、上記添加用樹脂の含有量が９９００質量部よりも多いと、本発明の太陽電池モジュール用充填材シート３の接着力が不十分となる可能性があるからである。
【００６２】
また、上記添加用樹脂の融点は、６０℃〜１３０℃であることが好ましい。上記太陽電池モジュール用充填材シート３を用いた太陽電池モジュールの製造時において、成形性に優れるからである。
【００６３】
本発明において、上記添加用樹脂は、１９０℃でのメルトマスフローレートが０．５ｇ／１０分〜１０ｇ／１０分であるものが好ましく、１ｇ／１０分〜８ｇ／１０分であるものがさらに好ましい。本発明の太陽電池モジュール用充填材シート３の成形性等に優れるからである。
【００６４】
本発明に用いられる接着層２に含まれる他の添加物としては、光安定剤、紫外線吸収剤、熱安定剤等を挙げることができ、上記中間層１と同様のものを用いることができる。ただし、上記紫外線吸収剤としては金属錯塩系、超微粒子酸化チタンあるいは超微粒子酸化亜鉛等の無機系紫外線吸収剤等を含まないものとする。上記無機系紫外線吸収剤は吸湿性を有するため、上記接着層２の接着性が低下するおそれがあるからである。
【００６５】
また、本発明に用いられる接着層２は、シラノール縮合触媒を実質的に含まないものであることが好ましい。上記シラノール縮合触媒は、上記シラノール基間の縮合反応を促進するものであるため、上記接着層２の接着性が短期間で低下するおそれがあるからである。なお、上記シラノール縮合触媒を実質的に含まないとは、具体的には、ジブチル錫ジアセテート、ジブチル錫ジラウレート、ジブチル錫ジオクテート、ジオクチル錫ジラウレートといったシラノール縮合触媒が、上記接着層２を構成する全樹脂１００質量部に対して、０．０５質量部以下であることが好ましく、０質量部〜０．０１質量部の範囲内であることがさらに好ましく、０質量部であることがさらにより好ましい。
【００６６】
本発明に用いられる接着層２中のＳｉ（珪素）含有量は、８ｐｐｍ〜３５００ｐｐｍの範囲内であることが好ましく、１０ｐｐｍ〜３０００ｐｐｍの範囲内であることがさらに好ましく、特に５０ｐｐｍ〜２０００ｐｐｍの範囲内であることがさらにより好ましい。Ｓｉ量が上記範囲よりも少ないと、本発明の太陽電池モジュール用充填材シート３の接着力が不十分になり、密着性の経時安定性に優れた太陽電池モジュールを作製することができないおそれがあり、一方、Ｓｉ量が上記範囲よりも多いとコスト面において不利となる場合があるからである。ここで、上記重合Ｓｉ量は、上記樹脂シートの灰分をアルカリ融解して純水に溶解後定容し、高周波プラズマ発光分析装置（（株）島津製作所製  ＩＣＰＳ８１００）を用いて、ＩＣＰ発光分析法により重合Ｓｉ量の定量を行うことにより測定した値である。
【００６７】
また、本発明に用いられる接着層２のゲル分率は、３０％以下であることが好ましく、１０％以下であることがさらに好ましく、０％であることがさらにより好ましい。３０％以下であると、例えば、上記接着層２を含む太陽電池モジュール用充填材シート３を用いて太陽電池モジュールを形成した後、上記太陽電池モジュール用充填材シート３を再利用することが容易となるからである。一方、ゲル分率が上記範囲より高いと、太陽電池モジュール製造時の加工性が低下したり、透明電極基板、太陽電池素子および裏面保護シートとの密着強度が不十分となる可能性があるからである。
【００６８】
このようなゲル分率の測定方法としては、太陽電池モジュール用充填材シート３を１ｇ秤量し、８０メッシュの金網袋に入れる。次いで、ソックスレー抽出器内に金網ごとサンプル投入し、キシレンを沸点下において還流させる。１０時間連続抽出した後、サンプルを金網ごと取出し乾燥処理後秤量し、抽出前後の質量比較を行い残留不溶分の質量％を測定し、これをゲル分率とする方法が用いられる。
【００６９】
本発明に用いられる接着層２の厚みとしては、太陽電池モジュールとした際に、中間層１の透明性を極力損なわないものであれば特に限定されるものではないが、１００μｍ〜１０００μｍの範囲内であることが好ましく、３００μｍ〜６００μｍであることがさらに好ましい。
【００７０】
本発明の太陽電池モジュール用充填材シート３の厚みとしては、太陽電池モジュールとした際に、十分な透明性を示すことができるものであれば特に限定されるものではないが、１００μｍ〜１０００μｍの範囲内であることが好ましく、３００μｍ〜６００μｍであることがさらに好ましい。
【００７１】
また、本発明において、上記中間層１と、上記接着層２との厚みの比（中間層／接着層）は、９９．５／０.５〜５０／５０の範囲内であることが好ましく、９０／１０〜７０／３０の範囲内であることがさらに好ましい。上記厚さの比が、上記範囲より小さいと十分に透明性が得られないおそれがあり、一方、上記厚さの比が、上記範囲より大きいと、上記接着層２を均一に形成することが困難になる可能性がある。なお、上記接着層２の厚みとは、中間層１の両面に積層された接着層２の厚みを合計したものではなく、上記接着層２の１層当たりの厚みをいう。
【００７２】
本発明の太陽電池モジュール用充填材シート３の製造方法としては、上記中間層１および上記接着層２が密着性よく積層されたものとすることができるものであれば特に限定されるものではなく、例えば、上記中間層１および接着層２の各材料を押し出し法、キャスト成形法、Ｔダイ法、切削法、インフレーション法等の製膜法により、上記中間層１および上記接着層２を単独で製膜した後、積層する方法、あるいは、上記中間層１および接着層２の各材料を、多層共押し出し製膜し、上記中間層１と上記接着層２とが積層された太陽電池モジュール用充填材シート３を製造する方法を挙げることができる。さらに、例えば、テンター方式、あるいは、チューブラー方式等を利用して１軸ないし２軸方向に延伸してもよい。
【００７３】
図２は、本発明の太陽電池モジュールの一例を示す概略図である。本発明の太陽電池モジュール１１は、裏面保護シート１２と、上記裏面保護シート１２上に形成された裏面充填材シート１３と、裏面充填材シート１３上に形成された太陽電池素子１４と、太陽電池素子１４上に形成された前面充填材シート１５と、前面充填材シート１５上に形成された透明前面基板１６と、を有し、前面充填材シート１５および裏面充填材シート１３のうち少なくとも１つが、上記本発明の太陽電池モジュール用充填材シート３であることを特徴とするものである。
【００７４】
また、本発明の太陽電池モジュール１１は、前面充填材シート１５が、上記太陽電池モジュール用充填材シート３であることが好ましく、前面充填材シート１５および裏面充填材シート１３が、上記太陽電池モジュール用充填材シート３であることが好ましい。
【００７５】
本発明によれば、上記本発明の太陽電池モジュール用充填材シート３を用いることによって、上記透明電極基板１６、太陽電池素子１４および裏面保護シート１２と十分な密着強度で、かつ、安定的に積層することができる。また、上記太陽電池モジュール用充填材シート３が中間層１を有し、透明前面基板１６を透過した光を効率的に透過することができるため、優れた光電変換効率を有するものとすることができる。さらに、上記接着層２に上記核剤が含まれていないため、上記接着層２に含まれる接着層用透明樹脂が有するアルコキシシリル基が加水分解し、さらに縮合することによるシロキサン基の形成を抑えることができ、優れた接着性を長期間維持することができる。
【００７６】
また、本発明の太陽電池モジュール１１が有する太陽電池モジュール用充填材シート３のゲル分率としては、３０％以下であることが好ましく、１０％以下であることがさらに好ましく、０％であることがさらにより好ましい。上記範囲より高いと、例えば、上記接着層２を含む太陽電池モジュール用充填材シート３を用いて太陽電池モジュール１１を形成した後、上記太陽電池モジュール用充填材シート３を再利用することが困難となるからである。また、透明電極基板１６、太陽電池素子１４および裏面保護シート１２との密着強度が不十分となる可能性があるからである。
【００７７】
本発明に用いられる太陽電池素子１４としては、一般的な太陽電池素子１４を用いることができる。具体的には、単結晶シリコン型太陽電池素子、多結晶シリコン型太陽電池素子等の結晶シリコン太陽電子素子、シングル接合型あるいはタンデム構造型等からなるアモルファスシリコン太陽電子素子、ガリウムヒ素（ＧａＡｓ）やインジウム燐（ＩｎＰ）等のＩＩＩ−Ｖ族化合物半導体太陽電子素子、カドミウムテルル（ＣｄＴｅ）や銅インジウムセレナイド（ＣｕＩｎＳｅ２）等のＩＩ−ＶＩ族化合物半導体太陽電子素子、有機太陽電池素子等を用いることができる。
【００７８】
また、本発明に用いられる太陽電池素子１４としては、薄膜多結晶性シリコン太陽電池素子、薄膜微結晶性シリコン太陽電池素子、薄膜結晶シリコン太陽電池素子とアモルファスシリコン太陽電池素子とのハイブリット素子等も使用することができる。
【００７９】
本発明に用いられる裏面保護シート１２としては、所望の耐熱性、耐光性、耐水性等の耐候性を有するものであれば特に限定されない。このような裏面保護シート１２としては、例えば、絶縁性の樹脂フィルムや、金属板等が好適に用いられる。特に、本発明においては上記絶縁性の樹脂フィルムを用いることが、好ましい。
【００８０】
上記樹脂フィルムとしては、例えば、ポリエチレン系樹脂、ポリプロピレン系樹脂、環状ポリオレフィン系樹脂、フッ素系樹脂、ポリスチレン系樹脂、アクリロニトリル−スチレン共重合体（ＡＳ樹脂）、アクリロニトリル−ブタジエン−スチレン共重合体（ＡＢＳ樹脂）、ポリ塩化ビニル系樹脂、フッ素系樹脂、ポリ（メタ）アクリル系樹脂、ポリカーボネート系樹脂、ポリエチレンテレフタレート、ポリエチレンナフタレート等のポリエステル系樹脂、各種のナイロン等のポリアミド系樹脂、ポリイミド系樹脂、ポリアミドイミド系樹脂、ポリアリールフタレート系樹脂、シリコーン系樹脂、ポリスルホン系樹脂、ポリフェニレンスルフィド系樹脂、ポリエ−テルスルホン系樹脂、ポリウレタン系樹脂、アセタール系樹脂、セルロース系樹脂からなるフィルムを挙げることができる。特に、本発明においては、フッ素系樹脂、環状ポリオレフィン系樹脂、ポリカーボネート系樹脂、ポリ（メタ）アクリル系樹脂、または、ポリエステル系樹脂からなるフィルムを用いることが、好ましい。
【００８１】
また、このような樹脂フィルムとしては２軸延伸した樹脂フィルムを用いることもできる。
【００８２】
さらに、上記樹脂フィルムとしては、複数のフィルムが積層された構成を有するものであってもよい。このような複数のフィルムが積層された構成としては、例えば、無機蒸着膜を有するガスバリア性フィルムが積層された構成や、強靭性フィルムが積層された構成を例示することができる。
【００８３】
本発明に用いられる裏面保護シート１２の厚みとしては、通常、１２μｍ〜２００μｍの範囲内であることが好ましく、２５μｍ〜１５０μｍの範囲内であることがさらに好ましい。
【００８４】
本発明に用いられる透明前面基板１６としては、太陽光の透過性を有する基板であれば特に限定されず、例えば、ガラス板、フッ素系樹脂、ポリアミド系樹脂（各種のナイロン）、ポリエステル系樹脂、ポリエチレン系樹脂、ポリプロピレン系樹脂、環状ポリオレフィン系樹脂、ポリスチレン系樹脂、（メタ）アクリル系樹脂、ポリカーボネート系樹脂、アセタール系樹脂、セルロース系樹脂等の各種の樹脂フィルムを用いることができる。
【００８５】
また、本発明に用いられる透明前面基板１６の厚みは、所望の強度を実現できる範囲内であれば特に限定されないが、通常、１２μｍ〜７０００μｍの範囲内が好ましく、特に２５μｍ〜４０００μｍの範囲内が好ましい。
【００８６】
本発明の太陽電池モジュール１１においては、太陽光の吸収性、補強、その他の目的のもとに、さらに、他の層を任意に加えて積層することができるものである。このような他の層としては、例えば、低密度ポリエチレン、中密度ポリエチレン、高密度ポリエチレン、線状低密度ポリエチレン、ポリプロピレン、エチレン−プロピレン共重合体、エチレン−酢酸ビニル共重合体、アイオノマー樹脂、エチレン−アクリル酸エチル共重合体、エチレン−アクリル酸またはメタクリル酸共重合体、メチルペンテンポリマー、ポリブテン系樹脂、ポリ塩化ビニル系樹脂、ポリ酢酸ビニル系樹脂、ポリ塩化ビニリデン系樹脂、塩化ビニル−塩化ビニリデン共重合体、ポリ（メタ）アクリル系樹脂、ポリアクリルニトリル系樹脂、ポリスチレン系樹脂、アクリロニトリル−スチレン共重合体（ＡＳ系樹脂）、アクリロニトリル−ブタジエン−スチレン共重合体（ＡＢＳ系樹脂）、ポリエステル系樹脂、ポリアミド系樹脂、ポリカーボネート系樹脂、ポリビニルアルコール系樹脂、エチレン−酢酸ビニル共重合体のケン化物、フッ素系樹脂、ジエン系樹脂、ポリアセタール系樹脂、ポリウレタン系樹脂、ニトロセルロース等の公知の樹脂のフィルムないしシートから任意に選択して使用することができる。
【００８７】
本発明において、透明前面基板１６、前面充填材シート１５、太陽電池素子１４、裏面充填材シート１３、および裏面保護シート１２をこの順で積層した後、これらを加熱圧着する方法としては、上記各構成を密着できる方法であれば特に限定されず、一般的に公知の方法を用いることができる。このような方法としては、例えば、透明前面基板１６、前面充填材シート１５、太陽電池素子１４、裏面充填材シート１３、および裏面保護シート１２をこの順で積層した後、これらを一体として、真空吸引して加熱圧着するラミネーション法等を例示することができる。
【００８８】
上記ラミネーション法を用いた際のラミネート温度は、通常、９０℃〜２３０℃の範囲内であることが好ましく、特に、１１０℃〜１９０℃の範囲内であることが好ましい。
【００８９】
なお、本発明は、上記実施形態に限定されるものではない。上記実施形態は、例示であり、本発明の特許請求の範囲に記載された技術的思想と実質的に同一な構成を有し、同様な作用効果を奏するものは、いかなるものであっても本発明の技術的範囲に包含される。
【実施例】
【００９０】
以下、実施例を用いることにより、本発明をより具体的に説明するが、本発明はこれらの例によってなんら限定されるものではない。
【００９１】
［実施例１］
（シラン変性透明樹脂の調製）
密度が０．８９８ｇ／ｃｍ３であり、１９０℃でのメルトマスフローレートが２ｇ／１０分であるメタロセン系直鎖状低密度ポリエチレン（以下、「Ｍ−ＬＬＤＰＥ」と称する）９８質量部に対して、ビニルトリメトキシシラン２質量部、およびラジカル開始剤としてジクミルパーオキサイド０．１質量部を混合し、２００℃で加熱溶解攪拌し、シラン変性透明樹脂を得た。
【００９２】
（添加剤マスターバッチの調製）
Ｍ−ＬＬＤＰＥ８５質量部に対して、ヒンダードアミン系光安定剤２．５質量部、ベンゾフェノン系紫外線吸収剤７．５質量部、リン系熱安定剤５質量部を混合して溶融・加工しペレット化することにより、添加剤マスターバッチを調製した。
【００９３】
（核剤マスターバッチ）
Ｍ−ＬＬＤＰＥ９５質量部に対して、ソルビトール系核剤５質量部を混合して溶融、加工しペレット化した核剤マスターバッチを調整した。
【００９４】
（太陽電池モジュール用充填材シートの作製）
太陽電池モジュール用充填材シートの作製においては、２種３層の層構成が可能なφ２５ｍｍ押出機、３００ｍｍ幅のＴダイスを有するフィルム成型機を用いた。ホッパＡ内の樹脂が第１、第３層（外層）に、ホッパＢ内の樹脂が第２層（中間層）に供給されるものである。
【００９５】
まず、接着層用透明樹脂として上記シラン変性透明樹脂２０質量部と、Ｍ−ＬＬＤＰＥ８０質量部と、添加剤マスターバッチ５質量部とを混合し、上記フィルム成型機のホッパＡに投入した。
【００９６】
次に、中間層用透明樹脂として上記シラン変性透明樹脂２０質量部と、Ｍ−ＬＬＤＰＥ８０質量部、添加剤マスターバッチ５質量部、および核剤マスターバッチ１質量部とを混合し、上記フィルム成型機のホッパＢに投入した。
【００９７】
次いで、上記フィルム成型機を用いて、押し出し温度２３０℃、引き取り速度３ｍ／ｍｉｎで厚さ４００μｍのシートを、第１、第３層の厚みがそれぞれ１００μｍ、第２層の厚みが２００μｍとなるように製膜することにより、第２層が中間層用透明樹脂および核剤を含む中間層であり、上記中間層を挟持する第１層および第３層が接着層用透明樹脂を有する接着層である太陽電池モジュール用充填材シートを得た。なお、上記の製膜化は、支障なく実施することができた。
【００９８】
（太陽電池モジュールの作製）
厚さ３ｍｍのガラス板（透明前面基板）と、厚さ４００μｍの上記太陽電池モジュール用充填材シートと、多結晶シリコンからなる太陽電池素子と、厚さ４００μｍの上記太陽電池モジュール用充填材シートと、厚さ３８μｍのポリフッ化ビニル系樹脂シート（ＰＶＦ）、厚さ３０μｍのポリエチレンテレフタレートシートおよび厚さ３８μｍのポリフッ化ビニル系樹脂シート（ＰＶＦ）からなる積層シート（裏面保護シート）とをこの順に積層し、太陽電池素子面を上に向けて、太陽電池モジュールの製造用の真空ラミネータにて１５０℃で１５分間圧着して、太陽電池モジュールを作製した。
【００９９】
［比較例１］
実施例１で作製したシラン変性透明樹脂２０質量部と、Ｍ−ＬＬＤＰＥ８０質量部と、添加剤マスターバッチ５質量部と、核剤マスターバッチ５質量部とを混合したものを、実施例１で用いたフィルム成型機のホッパＡ、ホッパＢに投入し、押し出し温度２３０℃、引き取り速度３ｍ／ｍｉｎの条件で厚さ４００μｍのシートを製膜し、太陽電池モジュール用充填材シートを得た。なお、上記の製膜化は、支障なく実施することができた。また、実施例１と同様の方法により太陽電池モジュールを作製した。
【０１００】
（密着性の測定）
実施例１および比較例１で得た太陽電池モジュール用充填材シートを、４０℃、ＲＨ９０％の環境下に保存し、保存前、３ヶ月、６ヶ月、９ヶ月、１年経過後に、太陽電池モジュール製造用の真空ラミネーターにて、厚み３ｍｍのガラス板と１５０℃で、１５分間圧着し、ＪＩＳ  Ｚ１７０７に従い１５ｍｍ幅での密着性（剥離強度）（単位：Ｎ／１５ｍｍ）を測定した。測定結果を表１に示す。
【０１０１】
【表１】
2010093119.tif 000003
【０１０２】
［比較例２］
実施例１で作製したシラン変性透明樹脂２０質量部と、Ｍ−ＬＬＤＰＥ８０質量部と、添加剤マスターバッチ５質量部とを混合したものを、実施例１で用いたフィルム成型機のホッパＡ、ホッパＢに投入し、押し出し温度２３０℃、引き取り速度３ｍ／ｍｉｎの条件で厚さ４００μｍのシートを製膜し、太陽電池モジュール用充填材シートを得た。なお、上記の製膜化は、支障なく実施することができた。また、実施例１と同様の方法により太陽電池モジュールを作製した。
【０１０３】
［実施例２〜５］
核剤マスターバッチの種類、ならびに、シラン変性樹脂、添加用ポリエチレン（Ｍ−ＬＬＤＰＥ）、添加剤マスターバッチの種類およびこれらの添加量については実施例１と同様にし、核剤マスターバッチ中のソルビトール系核剤の添加量、および核剤マスターバッチの添加量を下記表２に示すように変更して、実施例１と同様の方法により太陽電池モジュール用充填材を作製した。また、得られた太陽電池モジュール用充填材中の核剤の含有量を下記表２に示す。さらに、実施例１と同様の方法により太陽電池モジュールを作製した。
【０１０４】
［特性の評価］
実施例１〜５および比較例１、２における太陽電池モジュール用充填材および太陽電池モジュールについて、下記の試験を行った。各試験の測定結果を下記表３に示す。
【０１０５】
（１）ヘイズの測定
太陽電池モジュール用充填材について、スガ試験機（株）製ＳＭカラーコンピュータ（ＳＭ−Ｃ）によりヘイズ（％）を測定した。具体的には、太陽電池モジュール用充填材を、表裏全光線透過率９１％、ヘイズ０．２％、厚み３ｍｍの青板フロートガラスで挟みこみ、太陽電池モジュール製造用の真空ラミネータにより１５０℃で１５分間圧着した後、室温（２５℃）で放置することにより冷却して、ヘイズ測定用のサンプルを作製し、このサンプルについてヘイズを測定した。
【０１０６】
（２）密着性の測定
対透明前面基板密着性の測定として、太陽電池モジュールの製造直後と、温度８５℃、湿度８５％の高温多湿状態にて１０００時間放置した後の、太陽電池モジュール用充填材層と透明前面基板との室温（２５℃）以下での剥離強度（Ｎ／１５ｍｍ幅）を測定した。
【０１０７】
【表２】
2010093119.tif 000004
【０１０８】
【表３】
2010093119.tif 000005
【図面の簡単な説明】
【０１０９】
【図１】本発明の太陽電池モジュール用充填材シートの一例を示す概略図である。
【図２】本発明の太陽電池モジュールの一例を示す概略図である。
【符号の説明】
【０１１０】
１  中間層
２  接着層
３  太陽電池モジュール用充填材シート
１１  太陽電池モジュール
１２  裏面保護シート
１３  裏面充填材シート
１４  太陽電池素子
１５  前面充填材シート
１６  透明前面基板
【図１】
2010093119.tif 000006
【図２】
2010093119.tif 000007